(57)【要約】顔料分散性、光沢性及び耐摩耗性を並立するインキ用エステル樹脂を提供する。本発明の一実施形態に係るエステル樹脂は、ロジン類と、３以上の分岐構造を有し、前記分岐構造の各々にエポキシ基を有するエポキシ化合物と、の反応物と、多価カルボン酸と、多官能エポキシ化合物と、不飽和カルボン酸と、の反応物である。【特許請求の範囲】
【請求項１】
ロジン類と、３以上の分岐構造を有し、前記分岐構造の各々にエポキシ基を有するエポキシ化合物（Ａ）と、の反応物と、
多価カルボン酸と、
多官能エポキシ化合物（Ｂ）と、
不飽和カルボン酸と、
の反応物である、エステル樹脂。
【請求項２】
前記エポキシ化合物（Ａ）が、グリシジルエーテル型エポキシ樹脂である、
請求項１に記載のエステル樹脂。
【請求項３】
前記グリシジルエーテル型エポキシ樹脂が、トリメチロールプロパンポリグリシジルエーテルである、
請求項２に記載のエステル樹脂。
【請求項４】
前記多価カルボン酸が、炭素環を含む、
請求項１乃至３のいずれか１項に記載のエステル樹脂。
【請求項５】
前記多官能エポキシ化合物（Ｂ）が、２官能エポキシ化合物である、
請求項１乃至４のいずれか１項に記載のエステル樹脂。
【請求項６】
ロジン類と、３以上の分岐構造を有し、前記分岐構造の各々にエポキシ基を有するエポキシ化合物とを反応させる第一反応工程と、
前記第一反応工程で得られた反応物と、多価カルボン酸とを反応させる第二反応工程と、
前記第二反応工程で得られた反応物と、多官能エポキシ化合物と、不飽和カルボン酸とを反応させる第三反応工程とを含む、
エステル樹脂の製造方法。
【発明の詳細な説明】
【技術分野】
【０００１】
本発明は、エステル樹脂及びエステル樹脂の製造方法に関する。
【背景技術】
【０００２】
印刷インキは、通常、顔料を均質に分散させ、かつ、紙などの媒体上に顔料を接着させるためのインキ用樹脂を含んでいる。このインキ用樹脂中にロジン構造が存在すると、顔料分散性及び光沢性が向上することが知られている（例えば、特許文献１参照）。
【先行技術文献】
【特許文献】
【０００３】
【特許文献１】特開２００３−３２１６３６号公報
【発明の概要】
【発明が解決しようとする課題】
【０００４】
しかしながら、ロジン構造を含むインキ用樹脂を含む印刷インキは、従来のエポキシアクリレートをインキ用樹脂として含む印刷インキと比較して、耐摩耗性が劣るという問題点を有していた。【０００５】
本発明は、上記の点に鑑み提案されたものであり、その目的として、一つの側面では、顔料分散性、光沢性及び耐摩耗性を並立するインキ用エステル樹脂を提供することにある。
【課題を解決するための手段】
【０００６】
本発明の一態様に係るエステル樹脂は、ロジン類と、３以上の分岐構造を有し、前記分岐構造の各々にエポキシ基を有するエポキシ化合物と、の反応物と、多価カルボン酸と、多官能エポキシ化合物と、不飽和カルボン酸と、の反応物である。
【発明の効果】
【０００７】
本発明の実施形態によれば、一つの側面では、顔料分散性、光沢性及び耐摩耗性を並立するインキ用エステル樹脂を提供することができる。
【発明を実施するための形態】
【０００８】
（エステル樹脂）
以下、本発明の一実施形態におけるエステル樹脂について説明する。本実施形態に係るエステル樹脂は、ロジン類と、３以上の分岐構造を有し、前記分岐構造の各々にエポキシ基を有するエポキシ化合物と、の反応物と、多価カルボン酸と、多官能エポキシ化合物と、不飽和カルボン酸と、の反応物である。以下、各々の成分について説明する。
【０００９】
＜ロジン類＞
本実施形態で使用できるロジン類としては、特に限定されないが、例えば、天然ロジンに、各種公知の水素化処理、熱処理及び／又は精製処理等を施すことによって得られるロジンであってもよい。具体的には、天然ロジン、水添ロジン、不均化ロジン、重合ロジン及び精製ロジン等が挙げられ、これらは１種類を単独で使用してもよいし、２種類以上を組み合わせて使用してもよい。また、上記ロジンとα，β不飽和カルボン酸類とのディールスアルダー反応物（マレイン化ロジン、マレイン化ロジン水素化物、アクリル化ロジン、アクリル化ロジン水素化物等）を使用しても良い。なお、上記天然ロジンとしては、例えば、トール油ロジン、ガムロジン、ウッドロジン等が挙げられ、これらは１種類を単独で使用してもよいし、２種類以上を組み合わせて使用してもよい。
【００１０】
＜３以上の分岐構造を有し、前記分岐構造の各々にエポキシ基を有するエポキシ化合物＞
本実施形態で使用できるエポキシ化合物は、顔料分散性、光沢性及び耐摩耗性を並立するインキを得るために、主鎖から３以上の分岐構造を有し、前記分岐構造の各々にエポキシ基を有するエポキシ化合物を使用する。３以上の分岐構造を有し、前記分岐構造の各々にエポキシ基を有するエポキシ化合物（以後、エポキシ化合物と呼ぶ）を使用することで、得られるインキ用エステル樹脂を含むインキが硬化する際に、３次元的な架橋を組むことができるためネットワークは強固なものとなり、耐摩耗性を向上させることができる。
【００１１】
エポキシ化合物の具体例としては、グリシジルエーテル型エポキシ樹脂等が挙げられ、具体的には、トリメチロールプロパンポリグリシジルエーテル、グリセリンポリグリシジルエーテル、ジグリセリンポリグリシジルエーテル、ポリグリセリンポリグリシジルエーテル、ソルビトール系ポリグリシジルエーテル等が挙げられる。これらは１種類を単独で使用してもよいし、２種類以上を組み合わせて使用してもよい。
【００１２】
＜多価カルボン酸＞
本実施形態で使用できる多価カルボン酸としては、特に限定されないが、例えば、テレフタル酸、イソフタル酸、無水フタル酸、無水トリメリット酸、無水ピロメリット酸、２，６−ナフタレンジカルボン酸、５−ナトリウムスルホイソフタル酸、コハク酸、アジピン酸、アゼライン酸、セバシン酸、ドデカンジオン酸、１，４−シクロヘキサンジカルボン酸、ヘキサヒドロ無水フタル酸等の飽和多塩基酸；無水マレイン酸、フマル酸、イタコン酸、テトラヒドロ無水フタル酸等の不飽和多塩基酸；ドデセニル無水コハク酸、テトラヒドロ無水フタル酸等が挙げられる。これらの中でも、炭素環を含む多価カルボン酸を使用することが、得られるエステル樹脂のガラス転移点や軟化点が上がり、当該エステル樹脂を含むインキ塗膜の引っかき硬度（鉛筆硬度）及び耐摩耗性が増加するため、好ましい。ここで、炭素環とは、炭素のみから構成される環状部分のことをいう。なお、上記多価カルボン酸は、１種類を単独で使用してもよいし、２種類以上を組み合わせて使用してもよい。
【００１３】
上記多価カルボン酸のうち、炭素環を含まない（環状部分が炭素のみから構成されていない）構造の無水マレイン酸と炭素環を含む構造のテトラヒドロ無水フタル酸を例にとって説明する。無水マレイン酸は、テトラヒドロ無水フタル酸に比べて構造安定性が劣るため、紫外線に対する反応性が高い。したがって、多価カルボン酸として無水マレイン酸を使用してインキを調整し、紫外線を照射してインキ塗膜とした場合、炭素環を含む構造のテトラヒドロ無水フタル酸と同等の引っかき硬度（鉛筆硬度）及び耐摩耗性を示す場合がある。
【００１４】
＜多官能エポキシ化合物＞
本実施形態で使用できる多官能エポキシ化合物は、１分子中にエポキシ基を２個以上有していれば、特に限定されず、具体的には、ビスフェノールＡジグリシジルエーテル、ビスフェノールＡジβメチルグリシジルエーテル、ビスフェノールＦジグリシジルエーテル、テトラヒドロキシフェニルメタンテトラグリシジルエーテル、レゾルシノールジグリシジルエーテル、臭素化ビスフェノールＡジグリシジルエーテル、塩素化ビスフェノールＡジグリシジルエーテル、ノボラックグリシジルエーテル、ポリアルキレングリコールジグリシジルエーテル、水素添加ビスフェノールＡグリシジルエーテル、ビスフェノールＡアルキレンオキサイド付加物のジグリシジルエーテル、グリセリントリグリシジルエーテル、ペンタエリスリトールジグリシジルエーテルなどのグリシジルエーテル型エポキシ樹脂；ｐ−オキシ安息香酸グリシジルエーテル・エステルなどのグリシジルエーテル・エステル型エポキシ樹脂；フタル酸ジグリシジルエステル、テトラハイドロフタル酸ジグリシジルエステル、ヘキサハイドロフタル酸ジグリシジルエステル、ダイマー酸ジグリシジルエステルなどのグリシジルエステル型エポキシ樹脂；グリシジルアニリン、テトラグリシジルジアミノフェニルメタン、トリグリシジルイソシアヌレートなどのグリシジルアミン型エポキシ樹脂；エポキシ化ポリブタジエン、エポキシ化大豆油などの線状脂肪族エポキシ樹脂；３，４−エポキシ−６メチルシクロヘキシルメチル３，４エポキシ−６メチルシクロヘキサンカルボキシレート、３，４エポキシシクロヘキシルメチル（３，４−エポキシシクロヘキサン）カルボキシレートなどの脂環式エポキシ樹脂等が挙げられる。これらの中でも、２官能エポキシ化合物を使用することが、立体障害が少なくなり、未反応のエポキシ基が残ることを防止できるため、好ましい。なお、上記多官能エポキシ化合物は、１種類を単独で使用してもよいし、２種類以上を組み合わせて使用してもよい。
【００１５】
＜不飽和カルボン酸＞
本実施形態で使用できる不飽和カルボン酸は、特に限定されず、例えば、３〜５個の炭素原子を有する鎖状α，β−不飽和モノカルボン酸及び／又はその無水物、３〜５個の炭素原子を有する鎖状α，β−不飽和ジカルボン酸及び／又はその無水物、芳香族α，β−不飽和カルボン酸等が挙げられる。不飽和カルボン酸の具体例としては、アクリル酸、メタクリル酸、マレイン酸、無水マレイン酸、フマル酸、イタコン酸、無水イタコン酸、クロトン酸、ケイ皮酸等が挙げられる。これらは１種類を単独で使用してもよいし、２種類以上を組み合わせて使用してもよい。
【００１６】
（エステル樹脂の製造方法）
本実施形態に係るエステル樹脂を製造する場合、先ず、第一反応工程として、ロジン類と、３以上の分岐構造を有し、前記分岐構造の各々にエポキシ基を有するエポキシ化合物と、を反応させることで、エポキシ基の開環による開環付加反応を進行させる。その後、第二反応工程として、第一反応工程で得られた反応物と、多価カルボン酸とを反応させることで、エポキシ基の開環によって生じた水酸基と多価カルボン酸のカルボキシル基の縮合による開環付加反応を進行させる。さらに、第三反応工程として、第二反応工程で得られた反応物と、多官能エポキシ化合物と、不飽和カルボン酸とを反応させることで、エポキシ化合物のエポキシ基の開環による開環付加反応を進行させる。
【００１７】
第一反応工程において、ロジン類とエポキシ化合物とを反応させる際の温度は、通常、５０℃〜２００℃の範囲内である。なお、第一反応工程において、エポキシ基とカルボキシル基との開環付加反応を促進する公知の触媒、開環付加反応促進剤、安定剤等を使用しても良い。
【００１８】
第一反応工程における、ロジン類とエポキシ化合物の使用量は、ロジン類のカルボキシル基とエポキシ基のモル比（ＣＯＯＨ／エポキシ基）が０．３〜１．５の範囲内であることが、得られるインキの顔料分散性、光沢性及び耐摩耗性を並立するために好ましい。
【００１９】
第二反応工程において、第一反応工程で得られた反応物と、多価カルボン酸とを反応させる際の温度は、通常、５０℃〜２００℃の範囲内である。なお、第二反応工程において、エポキシ基の開環によって生じた水酸基と多価カルボン酸のカルボキシル基との開環付加反応を促進する公知の触媒、開環付加反応促進剤、安定剤等を使用しても良い。
【００２０】
第二反応工程における、多価カルボン酸の使用量は、エポキシ基に由来する水酸基と多価カルボン酸のカルボキシル基のモル比（ＯＨ／ＣＯＯＨ）が０．５〜２．０の範囲内であることが、得られるインキの顔料分散性、光沢性及び耐摩耗性を並立するために好ましい。
【００２１】
第三反応工程において、第二反応工程で得られた反応物と、多官能エポキシ化合物と、不飽和カルボン酸とを反応させる際の温度は、通常、５０℃〜２００℃の範囲内である。なお、第三反応工程において、エポキシ基とカルボキシル基との開環付加反応を促進する公知の触媒、開環付加反応促進剤、安定剤等を使用しても良い。
【００２２】
第三反応工程における、第二反応工程で得られた反応物と、多官能エポキシ化合物と、不飽和カルボン酸の使用量は、第二反応工程で得られた反応物及び不飽和カルボン酸由来のカルボキシル基と、多官能エポキシ化合物由来のエポキシ基と、のモル比（ＣＯＯＨ／エポキシ基）が０．５〜２．０の範囲内であることが、得られるインキの顔料分散性、光沢性及び耐摩耗性を並立するために好ましい。
【００２３】
（インキの製造方法）
上記インキ用エステル樹脂は、３以上の分岐構造を有し、前記分岐構造の各々にエポキシ基を有するエポキシ化合物を原料として用いており、不飽和カルボン酸由来の不飽和結合を有する。そのため、上記インキ用エステル樹脂と、顔料と、光重合開始剤とを用いてインキを製造することで、得られるインキは、耐摩耗性に優れたインキとなる。
【００２４】
顔料としては、特に制限されないが、無機顔料及び有機顔料が挙げられる。無機顔料としては、例えば、黄鉛、亜鉛黄、紺青、硫酸バリウム、カドミウムレッド、酸化チタン、亜鉛華、アルミナホワイト、炭酸カルシウム、群青、カーボンブラック、グラファイト、アルミニウム粉、ベンガラなどが挙げられる。これらは１種類を単独で使用してもよいし、２種類以上を組み合わせて使用してもよい。有機顔料としては、例えば、β−ナフトール系顔料、β−オキシナフトエ酸系顔料、β−オキシナフトエ酸系アニリド系顔料、アセト酢酸アニリド系顔料、ピラゾロン系顔料などの溶性アゾ顔料、β−ナフトール系顔料、β−オキシナフトエ酸系アニリド系顔料、アセト酢酸アニリド系モノアゾ顔料、アセト酢酸アニリド系ジスアゾ顔料、ピラゾロン系顔料などの不溶性アゾ顔料、銅フタロシアニンブルー、ハロゲン化（塩素又は臭素化）銅フタロシアニンブルー、スルホン化銅フタロシアニンブルー、金属フリーフタロシアニンなどのフタロシアニン系顔料、キナクリドン系顔料、ジオキサジン系顔料、スレン系顔料（ピラントロン、アントアントロン、インダントロン、アントラピリミジン、フラバントロン、チオインジゴ系、アントラキノン系、ペリノン系、ペリレン系顔料など）、イソインドリノン系顔料、金属錯体系顔料、キノフタロン系顔料などの多環式顔料及び複素環式顔料などが挙げられる。これらは１種類を単独で使用してもよいし、２種類以上を組み合わせて使用してもよい。
【００２５】
光重合開始剤としては、特に制限されないが、例えば、２，２−ジメトキシ−１，２−ジフェニルエタン−１−オン、１−ヒドロキシシクロヘキシルフェニルケトン、１−シクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイル−ジフェニル−フォスフィンオキサイド、４−メチルベンゾフェノン、ベンゾフェノン、２−ヒドロキシ−１−｛４−[４−（２−ヒドロキシ−２−メチルプロピオニル）−ベンジル]フェニル｝−２−メチル−プロパン−１−オンなどが挙げられる。これらは１種類を単独で使用してもよいし、２種類以上を組み合わせて使用してもよい。
【００２６】
本実施形態に係るインキは更に、必要により、活性エネルギー線硬化型モノマーや公知の添加剤を含んでいても良い。活性エネルギー線硬化型モノマーは、活性エネルギー線の照射により上記インキ用エステル樹脂と共重合可能な光重合性基を有するモノマーである。添加剤としては、例えば、硬化促進剤（ナフテン酸コバルトなど）、充填剤、増粘剤、発泡剤、酸化防止剤、耐光安定剤、耐熱安定剤、難燃剤などが挙げられる。
【００２７】
（実施例）
次に、実施例及び比較例に基づいて、本発明をより詳細に説明するが、本発明は、下記の実施例によって限定されるものではない。例えば、本実施形態に係るインキ用エステル樹脂を合成する際は、モノマー中で反応を進行させることも可能である。なお、以下、「部」及び「％」は、特に言及がない限り、質量基準である。
【００２８】
＜実施例１＞
攪拌機、水分離器付き還流冷却器及び温度計付き４つ口フラスコに、窒素ガスを吹き込みながら、ロジン類として不均化ロジン（ハリマ化成株式会社製：商品名Ｇ−１００Ｆ）３４．３部を溶解させ、３以上の分岐構造を有し、前記分岐構造の各々にエポキシ基を有するエポキシ化合物としてトリメチロールプロパンポリグリシジルエーテル１４．３部と、トリエチルアミン０．３部とを混合し、１６０℃で反応させて、第一反応工程を終了した（酸価が７ｍｇＫＯＨ／ｇ以下）。
【００２９】
第一反応工程で得られた反応生成物と、多価カルボン酸として無水マレイン酸９．６部とを混合し、１６０℃で反応させて、第二反応工程を終了した（酸価が１１０ｍｇＫＯＨ／ｇ以下）。
【００３０】
第二反応工程で得られた反応生成物と、アクリル酸６．９部、ビスフェノールＡ型エポキシ樹脂（三井化学株式会社製：商品名エポミックＲ１４０）３４．５部及びハイドロキノン０．１部とを混合し、１６０℃で反応させて、第三反応工程を終了し、本実施形態に係るインキ用エステル樹脂（以下、樹脂１）を得た（酸価１６．０ｍｇＫＯＨ／ｇ）。
【００３１】
得られた樹脂１を６０．０部と、トリメチロールプロパントリアクリレート（ＴＭＰＴＡ）を３９．９部及びハイドロキノン０．１部とを混合し、約１１０℃で加熱溶解させ、本実施形態に係るインキ用組成物（以下、ワニス１）を得た。
【００３２】
得られたワニス１を４３．０部と、中性カーボンブラック（顔料、三菱化学株式会社製：商品名ＲＣＦ＃５２）２０．０部、ジペンタエリスリトールヘキサアクリレート（ＤＰＨＡ）２０．０部、トリメチロールプロパントリアクリレート（ＴＭＰＴＡ）１２．０部、２−メチル−１−［４−（メチルチオ）フェニル］−２−モルフォリノプロパン−１−オン（光重合開始剤、ＢＡＳＦ社製：商品名イルガキュア９０７）５．０部とを配合し、３本ロールミル（井上製作所製、Ｓ−４  ３／４×１１）にて最大粒子径が５．０μｍ以下となるように分散させた。これにより、本実施形態のインキ（以下、インキ１）を得た。
【００３３】
なお、インキにおける各成分の配合割合は、インコメーター（株式会社東洋精機製作所社製：商品名Ｄ−２）にてロール温度３０℃、４００ｒｐｍの条件で、１分後のタック値が８．０〜１０．０となるように調整した。
【００３４】
＜実施例２〜７＞
各々の成分を表１に示す配合比率に変更した以外は、上記実施例１と同様の方法により、樹脂２〜７を得た。また、得られた樹脂２〜７を使用して、実施例１と同様の方法により、ワニス２〜７及びインキ２〜７を得た（表２及び表３参照）。なお、表１における、第一反応工程での３官能以上のエポキシ樹脂とは、３以上の分岐構造を有し、前記分岐構造の各々にエポキシ基を有するエポキシ化合物を指す。また、グリセリン型エポキシ樹脂の主成分は、１，２，３−プロパンポリグリシジルエーテル又はグリセロールポリグリシジルエーテルである。さらに、ビスフェノールＡ型エポキシ樹脂とは、ビスフェノールＡとエピクロロヒドリンとの重合で得られるプレポリマーを指す。また、ネオペンチルグリコール型エポキシ樹脂とは、ネオペンチルグリコールジグリシジルエーテルを指す。
【００３５】
【表１】
2020039923.tif 000002
【００３６】
【表２】
2020039923.tif 000003
＜比較例１〜４＞
各々の成分を表１に示す配合比率に変更した以外は、上記実施例１と同様の方法により、樹脂８〜１１を得た。また、得られた樹脂８〜１１を使用して、実施例１と同様の方法により、ワニス８〜１１及びインキ８〜１１を得た。
【００３７】
（インキ評価）
各実施例及び各比較例において得られたインキについて、下記の方法により評価を実施した。
【００３８】
＜硬化性＞
０．４ｍＬの各インキを、ＲＩテスター全面ロールでアート紙に展色した。その後、紫外線照射装置（アイグラフィック株式会社製：商品名ＥＳＣ−４０１１ＧＸ）を用いて、メタルハライドランプ８０Ｗ／ｃｍ、コンベアスピード２４ｍ／ｍｉｎの条件で、紫外線を１パス照射した。
【００３９】
得られたインキ塗膜について、指触乾燥状態を以下の基準で判定した。
【００４０】
○：指触で、べた付きを全く感じない。良好レベル。
【００４１】
△：指触で、僅かにべた付きを感じる。実用性を有するレベル。
【００４２】
×：指触で、べた付きを感じる。実用性がないレベル。
【００４３】
＜光沢値＞
上記硬化性の評価時と同条件でインキに紫外線を照射し、硬化後の印刷物の光沢値を６０°−６０°光沢計（太佑機材株式会社製：商品名マイクロトリグロス）で測定した。
【００４４】
得られたインキ塗膜について、上記試験で光沢値６０以上であれば、高い光沢値を有していると判断した。
【００４５】
＜鉛筆硬度＞
上記硬化性の評価時と同条件でインキに紫外線を照射し、硬化後の印刷物をＪＩＳ  Ｋ５６００（２００７年）に準拠する方法により、印刷物皮膜が乖離しない最高硬度を評価した。
【００４６】
得られたインキ塗膜については、Ｆ以上で使用可能レベルと判断することができる。
【００４７】
（硬い）２Ｈ  ＞  Ｈ  ＞  Ｆ  ＞  ＨＢ  ＞  Ｂ  ＞  ２Ｂ    （柔らかい）
【００４８】
＜耐摩耗性＞
上記硬化性の評価時と同条件でインキに紫外線を照射し、硬化後の印刷物をＪＩＳ  Ｋ５７０１−１（２０００）に準拠する方法により、Ｓ形摩擦試験機（株式会社安田精機製作所製）を使用して、１８１６ｇの加重で４０回往復させ、印刷物表面のインキ皮膜の擦れ落ち度合いを５段階で評価した。
【００４９】
得られたインキ塗膜については、下記基準の４以上で使用可能レベルと判断することができる。
５：４０回往復で擦れ落ちが２０％未満であった。
４：４０回往復で擦れ落ちが２０％以上４０％未満であった。
３：４０回往復で擦れ落ちが４０％以上６０％未満であった。
２：４０回往復で擦れ落ちが６０％以上８０％未満であった。
１：４０回往復で擦れ落ちが８０％以上であった。
【００５０】
＜流動性＞
各実施例及び各比較例において得られたインキをインキカップに１ピペット取り（１ピペット＝約１．５ｍＬ）、６０°に傾斜させたガラス板にのせて１０分間放置した時のインキが流れた距離で流動性を評価した。
【００５１】
インキが流れた距離については、８０ｍｍ以上であれば、インキが高い流動性を有していると判断した。
○：８０ｍｍを超える。
△：４０〜８０ｍｍ
×：４０ｍｍ以下
インキ評価の結果について、表３に示す。
【００５２】
【表３】
2020039923.tif 000004
【００５３】
表３に示す通り、実施例で得られたインキは、ロジン類と、３以上の分岐構造を有し、前記分岐構造の各々にエポキシ基を有するエポキシ化合物と、の反応物と、多価カルボン酸と、多官能エポキシ化合物と、不飽和カルボン酸と、の反応物である、エステル樹脂を使用して作成したインキであるため、硬化性、光沢値、鉛筆硬度、耐摩耗性及び流動性について、全ての特性について使用可能なレベルを保持していることがわかる。
【国際調査報告】
2020039923.tif 000005
2020039923.tif 000006
2020039923.tif 000007
2020039923.tif 000008